Gn connaît des matières 3'-obturation ientaire à ba^e d'une charge finement divisée et a'une résine liante. Cette matière d'obturation dentaire est décrite, par exemple, dans le brevet américain No. 3066112. Le problème du conditionnement de ces 5 matières d'obturation dentafre constitue ans îif fi culte pour la vente. Dans toute matière d'obturation dentaire utilisant une résine liante organique polymérisable et une charge inorganique finement divisée, il est nécessaire pour le dentiste de mélanger ensemble les constituants juste avant de les placer dans la 1C cavité d'une dent. Par conséquent, tout conditionnement de matière d'obturation dentaire de ce type doit être tel qu'il puisse réduire les possibilités d'erreurs de la part d'un dentiste en ce qui concerne les proportions convenables des ingrédients lors de la préparation de la matière d'obturation den-15 taire. Il 3 oit également simplifier le processus de mélange car le temps permis pour le mélange et l'insertion de la matière d'obturation dentaire est limité. En outre, dans le conditionnement de matières d'obturation dentaire, les ingrédients doivent être conditionnés pour qu'une réaction et une détérioration 20 soient réduites au minimum pendant de longues durées de stockage car autrement ces ingrédients détériorés pourraient être utilisé par le dentiste. Dans la matière d'obturation dentaire décrite dans le brevet américain mentionné ci-dessus, la résine liante est composée 25 d'un monomère du type : 30 appelé ci-après, à des fins de simplification, BIS-GïIA en mélange avec d'autres monomères actifs qui sont des diluants réactifs 1-2 résine liante est activée par l'incorporation tant d'un activateur que d'un catalyseur. leur la vente de ces matières d'obturation, il a été jusqu'à présent courant de préparer une 3 5 rate "le monomère 5I8-G1IÂ et 3e charge finement divisée car une pâte est plus facile -1 manipuler par un dentiste lorsqu'il prépare le mélange final qu'une poudre anhydre comme la charge elle-;-ême. Des parties d'autres monomères actifs ont été conditionnées jusqu'à présent séparément du 2IS-G-Î.JI en vue d'éviter l BAD ORIGINAL 69 19711 2 2010905 une réaction prématurée. Ce conditionnement a été jugé souhaitable en vue d 'obtenir la durée de vie prolongée nécessaire rour tous ces ingrédients préconditionnés. Il en résulte que des matières stables préalablement conditionnées destinées à produire 5 le? matières d'obturation dentaire du type décrit dans le brevet américain mentionné plus haut ont été disponibles dans le commerce et qu'une stabilité a été obtenue '^ar la séparation minutieuse de plusieurs constituants pour éviter la prépolymérisation avec, comme résultat, que j.e conditionnement rendu dispo-10 nible pour les dentistes contient quatre constituants de conditionnement séparés. Ces divers conditionnements sont répartis comme suit, le premier conditionnement contient une pâte comprenant un mélange de jBIS-G-MA et de charge inorganique, le deuxième conditionnement 15 contient un monomère, liquide réactif utilisé comme diluant, le troisième conditionnement contient le monomère liquide réactif utilisé comme diluant avec un activateur pour la matière d'obturation et le quatrième conditionnement contient le catalyseur, à savoir, le peroxyde de benzoyle. 20 Lorsque l'on utilise cette matière d'obturation précondi tionnée il est tout d'abord nécessaire que le dentiste active une partie du monomère utilisé coirjne diluant. Cette opération est effectuée en prélevant une petite quantité de catalyseur du quatrième conditionnement et en l'ajoutant au monomère réactif 25 utilisé comme diluant prélevé à partir du deuxième condition--nement. Le monomère activé ainsi obtenu, en raison de sa courte durée de stockage qui est de l'ordre de 3C jours, doit être préparé périodiquement par le dentiste. Lorsqu'il prépare la matière d'obturation, le dentiste doit mélanger ensemble sui-30 vant des proportions préalablement établies de la pâte du premier conditionnement le monomère réactif catalysé utilisé comme diluant qui a été préparé au préalable et une partie au monomère réactif contenant 1'activateur du troisième conditionnement. Etait donné que le rapport de BIS-GMA. au monomère 3 5 réactif utilisé comme diluant est critique pour obtenir la résistance maximale de la résine liante ainsi que le rapport de la charge h cette résine, le dentiste doit prendre des soins extrêmes pour être sûr qu'il fait un mélange avec des proportions convenables conformément au contenu préconditionné. BAO ORIGINAL 19711 3 2010905 On voit aisement de cette façon les problèmes que rencontre un dentiste lorsqu'il prépare une matière d'obturation en utilisant un tel ensemble préconditionné. Il lui est nécessaire de se rappeler de maintenir un lot frais de monomères réactifs 5 catalysés utilisés comme diluants pour mesurer de façon soigneuse les proportions des différents récipients afin d'obtenir le rapport convenable de monomères et de résine liante par rapport à la charge inorganique et de malaxer complètement le mélange. Toutes ces opérations doivent être réalisées avant l'in-10 troduction de la matière d'obturation dans une cavité. Ce mélange doit être effectué rapidement car autrement la résine liante se polymériserait en une masse trop dure avant que le dentiste soit capable d'introduire la matière d'obturation mélangée dans la dent et de la travailler dans la cavité. Le mé-15 lange doit également être uniforme car autrement la matière d'obturation varierait de consistance suivant le rapport de la résine liante à la charge trouvée dans la matière d'obturation finale. En outre, des soins considérables doivent être apportés pour mesurer les quantités appropriées des constituants respec-20 tifs des conditionnements. Tous ces facteurs représentent une fatigue sensible pour le dentiste lorsqu'il prépare la matière d'obturation et il en résulte que cette matière ainsi préparée peut varier sensiblement et que les meilleurs résultats ne peuvent pas toujours être obtenus. On rencontre également une 25 perte sensible car il est extrêmement difficile de mesurer avec précision les petites quantités nécessaires pour obturer une ou plusieurs dents, ce qui a comme conséquence que la matière d'obturation dentaire est plus mélangée que cela est nécessaire. On a maintenant trouvé que dans les matières d'obturation dentaire telles que celles décrites dans le brevet américain No. 3066112 où une charge inorganique est présente en quantité essentiellement supérieure à celle de la résine liante, un activateur et un catalyseur sont utilisés pour que les monomères composant la résine liante puissent être tous préalable-55 ment mélangés avec la charge inorganique finement divisée et maintenus dans cet état de mélange préalable pendant plusieurs mois nême en présence d'un catalyseur ou d'un activateur sans qu'il, se produise de détériorations de la résine liante. On a également'trouvé que lorsque le catalyseur de la résine liante 19711 4 2010905 est incorpore dans un lot préalablement mélangé de résine liante et de charge, 1«activateur de la résine liante est incorpore dans l'autre lot préalablement mélangé de résine liante et de charge, de telle façon que les parties du lot contenant 5 le catalyseur et 1'activateur sont ensuite mélangées et on obtient ainsi une excellente polymérisation. Il en résulte que, lorsque le conditionnement est réalisé conformément à l'invention, deux conditionnements sont offerts au dentiste. Tout le mélange critique est effectué au préalable par le fabricant. 10 Comme il est seulement nécessaire d'avoir des quantités suffisantes de catalyseur et d'activateur présentes pour déclencher la polymérisation, les proportions prises et mélangées des deux conditionnements ne sont pas critiques. Par conséquent, le dentiste peut prélever de très faibles quantités du mélange, ce 15 qui évite ainsi des pertes. Tous les mélanges critiques sont précis car ils sont effectués par le fabricant et on obtient, de cette façon, des matières d'obturation dentaire plus consistantes. D'autre part, la durée du malaxage pour le dentiste est essentiellement réduite. 20 Les matières d'obturation dentaire du type utilisant une résine liante composée de monomères n'ayant pas réagi, d'une charge inorganique, d'un activateur et d'un catalyseur, notamment celles du type où l'un des monomères réactifs est un Tais-phénol A contenant un monomère, sont conditionnées dans deux 25 récipients ou paquets dans lesquels chaque conditionnement contient un mélange de la résine liante non polymérisée et la charge inorganique dans des proportions dans lesquelles elles sont présentes dans la matière d'obturation dentaire finale ayant fait pris.e, un des récipients ou paquets contenant avec 50 la résine liante préalablement mélangée non polymérisée et la charge un accélérateur pour la résine liante, tandis que l'autre contient, ensemble avec la résine liante préalablement mélangée non polymérisée et une charge inorganique, un catalyseur pour la résine liante. 55 Comme la résine liante et la charge inorganique sont préa lablement mélangées suivant un rapport convenable et que le catalyseur et .l' activateur servent à déclencher la réaction •mais ne sont pas extrêmement critiques en ce qui concerne les quantités présentes, la matière d'obturation dentaire peut 69 19711 5 2010905 etre facilement preparee en prelevant des portions approximativement égales de chacun des deux constituants du conditionnement et en les mélangeant ensemble. En outre, le conditionnement en récipients ou en paquets convient de façon idéale car les 5 contenus sont de différentes teintes et le dentiste peut les mélanger pour obtenir la couleur particulière qui peut être désirée pour la matière d'obturation dentaire. L'un des contenus du conditionnement, lorsqu'une coloration est désirée, est composé de plusieurs teintes de base. Le dentiste mélange 10 ensuite diverses parties des teintes de base pour obtenir la couleur désirée, puis malaxe ce mélange qui est encore non réactif avec une partie sensiblement égale des contenus de l'autre conditionnement qui renferment le catalyseur ou 1'activateur suivant que l'on utilise l'un ou l'autre pour préparer ^5 les divers mélanges colorés. Dans les matières d'obturation dentaire dans lesquelles la matière se compose essentiellement d'une charge inorganique finement divisée reliée avec une résine liante polymérisée, on rencontre souvent des difficultés dans le préconditionnement 20 des ingrédients nécessaires pour obtenir la matière d'obturation dentaire sous une forme qui permet une manipulation facile et aisée par le dentiste et qui ne se détériore pas avant l'utilisation. Une matière d'obturation dentaire de ce type est décrite dans le brevet américain ETo. 3066112. La matière d'obtu-25 ration dentaire de ce brevet utilise, un monomère comme résine liante ayant une ossature de bis-phénol A répondant à la structure : et un groupe acrylate terminal. Ce brevet suggère qu'un monomère actif est ajouté comme diluant pour régler la viscosité 35 du monomère à ossature de bis-phénol A. L'un des avantages de l'utilisation d'un monomère de ce type est qu'une grande quantité de charge inorganique finement divisée peut être mélangée avec le monomère lors de la production d'une matiere d'obturation dentaire. La charge inorganique peut être mélangée avec ch3 30 69 19711 6 2010905 la résine liante suivant des quantités aussi élevées que 78 £ en poids de la matière d'obturation dentaire. Toutefois, on a rencontre des difficultés essentielles dans le conditionnement des ingrédients nécessaires pour produire des matières d'obtu-5 ration dentaire de ce type, ceci signifie qu'il existe une difficulté dans le préconditionnement car le travail et la responsabilité du dentiste pour traiter et obtenir un mélange précis sont essentiellement réduits. On a maintenant trouvé que, lorsque le rapport de la charge 10 inorganique finement divisée à la résine liante est "tel que la charge est présente en des quantités d'au moins 65 en poids du mélange total, les constituants non polymérisés de la résine liante restent non polymérisés pendant des périodes de temps prolongées. Ceci permet à la résine liante d'être préalablement 15 mélangée avec la charge suivant des proportions dans lesquelles la résine liante et la charge apparaissent dans la matière d'obturation ayant fait prise, en étant stable et non polymérisée pendant de nombreux mois. On a également trouvé que cette charge inorganique préalablement mélangée et que la résine 20 liante non polymérisée peuvent être mélangées soit avec 1'activateur ou le catalyseur de la résine liante et rester encore dans un état non polymérisé pendant de nombreux mois. Toutefois, lorsqu'une partie de la résine préalablement mélangée et de la charge inorganique contenant 1'activateur est mélangée avec une 25 partie de la résine liante préalablement mélangée et de la charge inorganique contenant un catalyseur, la résine liante se polymérisé et est réticulée pour donner une matière d'obturation dentaire utile résistante. Bien que le conditionnement de l'invention puisse être 50 utilisé pour conditionner au préalable tout ciment formé à partir d'une charge inorganique et d'une résine liante, la charge inorganique est présente en quantité au moins égale au poids de la résine liante non polymérisée, cette dernière convenant particulièrement bien pour le conditionnement préalable 55 èîe ciments appropriés pour obturer des dents en utilisant comme monomère trimère de la résine liante ou comme un des monomères primaires de la résine liante un monomère à ossature de bis-phénol A ayant des groupes acryliques terminaux. Les matières d'obturation dentaire décrites dans le brevet améri-4° cain mentionné plus haut constituent de bons exemples de ma- bad orignal 69 19711 2010905 tières d1obturation de ce type et ces dernières seront utilisées de façon plus spécifique dans la mise en oeuvre de l'invention. La matière d'obturation dentaire de ce brevet américain se compose essentiellement d'une charge inorganique finement 5 divisée reliée ensemble par une résine liante réticulée. Les ingrédients non polymérisés qui sont ensuite mélangés lors de la polymérisation et qui donnent la matière d'obturation mentionnée ci—dessus sont la résine liante, un activateur de cette substance, un catalyseur et une charge inorganique finement 10 divisée. La résine liante comme définie plus haut se rapporte à des monomères n'ayant pas réagi qui se copolymérisent pour donner la résine liante de la matière d'obturation dentaire finale. La résine liante du brevet américain No. 3066112 contient comme 15 monomère réactif primaire le monomère à ossature de bis-phénol A répondant à la formule chimique suivante, à savoir : 20 f: OH H2C=C"fî~°"CH2~(j;~CH2"0 f CH- - 0- CH2- Ç- CE2-0- (jf-C=CH2 ce monomère particulier est appelé, ci-après, à des fins de simplification BIS-GMA. Le BIS-GMA peut être le seul monomère à ossature de bis-phénol A dans la résine liante et cette der-25 nière peut être modifiée par l'incorporation d'autres monomères à ossature de bis-phénol A. Un monomère à ossature de bis-phénol A constitue le monomère principal de la résine liante. Le BIS-GMA, monomère à ossature de bis-phénol A du brevet américain mentionné ci-30 dessus, peut être préparé, par exemple, par l'un des procédés décrits dans ce brevet. La viscosité du monomère à. ossature de bis-phénol A qui peut être un mélange de monomères à ossature de bis-phénol A, est réglée jusqu'à la consistance de la viscosité d'un sirop par l'addition de monomères diluants 35 réactifs comme le méthacrylate de méthyle et le diméthacrylate de glycol tel que le diméthacrylate d'éthylène glycol, le diméthacrylate de tétraéthylène glycol, le monomère réactif préféré utilisé comme diluant étant le diméthacrylate de 69 19711 8 2010905 triéthylène glycol. On peut également employer d'autres monomères réactifs appropriés utilisés comme diluants. Le monomère à ossature de bis-phénol A comprend habituellement environ 80 /o ou plus de la résine liante, le monomère ou les monomères 5 actifs utilises comme diluants représentant le reste des monomères inter-polymérisables présents. En vue d'obtenir une prise relativement rapide, on utilise un activateur pour la résine liante. Des activateurs appropriés sont représentés, par exemple, par la N,N-diméthyl-para-tolui-10 dine et l'acide para-toluène sulfinique. Toutefois, 1'activateur n'est pas limité à ces composés particuliers car d'autres activateurs aminés peuvent être utilisés. En outre, pour déclencher la polymérisation, on peut utiliser un catalyseur convenable comme le peroxyde de benzoyle. D'autres activateurs et 15 catalyseurs sont décrits, par exemple, dans le brevet américain No. 2558139- L'activateur réagit avec le catalyseur à base de peroxyde pour produire des radicaux libres. La quantité de 1'activateur dépend de 1'activateur particulier utilisé et de la durée du traitement avant le début du durcissement après que -0 la résine liante et la charge finement divisée ont été mélangées et catalysées0 L'activateur est généralement présent en des quantités d'environ 0,1 à 2 ^ en poids par rapport aux monomères réactifs de la résine liante. Lorsqu'un catalyseur, comme le peroxyde de benzoyle, est utilisé, il est généralement -5 présent en des quantités d'environ 1 à 2 55 en poids de la résine liante. L'activateur et le catalyseur ne sont pas considérés comme faisant partie de la résine liante et sont utilisés ici pour catalyser et régler la vitesse de polymérisation des monomères qui réagissent pour donner la résine liante finale ^ ayant fait prise de la matière d'obturation dentaire. La charge peut être tout solide finement divisé qui, lorsqu'il est dispersé dans la résine liante, donne une résistance de la structure perfectionnée lorsque la résine liante est polymérisée en une résine liante ayant fait prise» Les 35 meilleures charges sont des matières inorganiques finement divisées comme la silice fondue, l'oxyde d'aluminium, le quartz cristallin, de petites perles de verre , etc... La charge finement divisée as en général, une grosseur de particules d'environ 2 à 85 microns, la grosseur préférée étant comprise 69 19711 9 2010905 dans la gamme de 5 à 75 microns. Les meilleurs résultats sont obtenus lorsque la charge inorganique est traitée avec un cla-thrate pour améliorer la liaison entre la résine liante poly-mere organique et la surface des particules de la charge fine — 5 ment divisee. Les clathrates qui se sont révélés convenables sont des organo-silanes à insaturation éthylénique ou des clathrates dans lesquels la charge est de la silice fondue, du verre, de l'oxyde d'aluminium ou du quartz cristallin et la résine liante est du type décrit ci-dessus. La charge finement 10 divisee peut etre traitée avec le clathrate, par exemple, de la façon décrite dans le brevet américain No. 3066112 dans lequel une solution aqueuse de tris-(2-méthoxy-éthoxy )-vinyl-silane'est catalysée avec de l'hydroxyde de sodium pour donner un pH compris entre 9,3 et 3,8 et la charge est traitée avec 15 cette solution, par exemple, avec 1,5 de silane par poids de quartz fondu. La boue ainsi formée est séchée à environ 125° C et refroidie. La résine liante est ensuite mélangée avec la charge inerte en une pâte composée d'environ 65 à 75 /° en poids de charge, le 20 reste étant la résine liante. Cette dernière, comme cela est indiqué ci-dessus, est un mélange de monomères actifs qui se polymérisent ensuite pour donner le polymère organique ayant fait prise formant la résine liante de la matière d'obturation dentaire. Dans les matières d'obturation dentaire préférées, la 25 charge inerte représente au moins 70 i°. La pâte, consistant en la résine liante et la charge finement divisée, est séparée en proportions sensiblement égales et une partie est additionnée d'un accélérateur pour la résine liante tandis que l'autre partie reçoit un catalyseur pour la résine liante. Bien que, 30 comme on l'a décrit, le catalyseur et l'accélérateur soient ajoutés après la pâte de la résine liante et que la charge finement divisée ait été préparée, on peut ajouter le catalyseur et l'accélérateur pendant le mélange de la charge finement divisée et de la résine liante, le dosage des différents 35 constituants ayant lieu avant plutôt qu'après le mélange. En vue de simplifier la description, la pâte à base de résine liante et de charge inerte contenant 1'activateur sera appelée, ci-après, "contenu du conditionnement A" et le mélange de résine liante et de eharge finement divisée conte— 69 19711 10 2010905 nant le catalyseur sera appelé "contenu du conditionnement B". Le contenu du conditionnement A et le contenu du conditionnement B se sont révélés être très stables pendant plusieurs mois de stockage sous des conditions ambiantes normales. Ceci est très 5 surprenant si l'on considère que le catalyseur est ajouté à la résine liante, la polymérisation de la résine liante apparaissant au bout de quelques jours. De plus, la résine liante elle-même, sans l'addition du catalyseur qui contient un mélange de monomères actifs, montre qu'elle est instable et tend à se poly-10 mériser, notamment lorsque les diluants actifs du monomère, comme le méthacrylate de méthyle, sont présents. Par conséquent, il est très surprenant que la pâte à base de charge inorganique et de résine liante avec le catalyseur présent soit stable et puisse être utilisée au bout de quelques mois. 15 Le contenu du conditionnement A et le contenu du condixion- nement B peuvent être placés dans tout type de récipients ou paquets formés d'une matière qui est inerte vis-à-vis de ces contenus. Ainsi, les récipients peuvent être des tubes formés en matières qui sont des matières plastiques inertes chimique-20 ment comme le polyéthylène, le polypropylène, un métal garni d'étain, un métal analogue ou des petites soucoupes formées à partir de ces matières ainsi que des récipients en verre et des récipients analogues. On préfère en général incorporer dans la pâte de petites quantités de substances absorbant l'ult'raviolet 25 et des inhibiteurs pour améliorer encore la stabilité de la matière d'obturation dentaire. Un inhibiteur convenable est représenté, par exemple, par l'hydroxy-toluène butylé qui peut être ajouté en des quantités de 0,01 à 0,03 $ en poids calculé par rapport à la pâte à base de charge et de résine liante to-30 taie et les substances absorbant l'ultraviolet, comme, par exemple, la 2-hydroxy-4-méthoxy-benzophénone, peuvent représenter environ 0,2 à 0,3 1° calculé par rapport au poids de la pâte à base de charge finement divisée et de résine liante. De plus, lors du conditionnement des pâtes des contenus du con-35 ditionnement A et des contenus du conditionnement B dans des récipients en verre ou d'autres récipients perméables à la lumière, il est généralement souhaitable que ces récipients soient teintés de façon à ne pas laisser passer la lumière ultraviolette . 69 19711 n 2010905 On a trouvé que, dans certains cas, une certaine séparation entre la résine liante et la charge finement divisée pouvait se produire au bout de quelques mois de stockage, lorsqu'une telle séparation se produit, on trouve également, notamment en ce qui 5 concerne le contenu du conditionnement B, qu'une certaine polymérisation peut également se produire dans la phase liquide de la séparation. Lorsqu'une telle séparation apparaît, les contenus peuvent être mélangés encore et se montrent appropriés en vue d'obtenir les matières d'obturation dentaire. Toutefois, 10 ceci est indésirable car le dentiste a besoin de faire un remalaxage périodique et, comme on l'a indiqué précédemment, il existe le danger qu'une certaine polymérisation apparaisse dans la phase liquide si elle est laissée trop longtemps dans cet état. On a trouvé que cette légère séparation de la résine liante 15 de la charge finement divisée peut être empêchée si une petite quantité de particules inférieures au micron est ajoutée. Ainsi, lorsque la charge est composée d'oxyde d'aluminium ayant une grosseur de particules de 10 à 50 microns, on préfère, dans la mise en oeuvre de l'invention, ajouter de 1 à 4 f° en poids de 20 silice floculée d'une grosseur de particules inférieure au micron. Cette séparation ou dépôt n'apparaît pas dans de petites masses de 20 à 30 g soit du contenu du conditionnement A, soit du contenu du conditionnement B même après un stockage aussi long que trois mois à la température ambiante. Toutefois avec 25 des quantités plus importantes, par exemple, supérieures à 50 g d'alumine fondue dans la masse particulière, on observe, comme indiqué précédemment, un certain dépôt. La silice à grosseur de particules inférieure au micron peut être mélangée avec la résine liante avant que celle-ci soit malaxée avec l'alumine 30 fondue ou une autre charge finement divisée. Ainsi, par exemple, l'addition de 2 c/o de silice hydrophobe d'une grosseur de particules inférieur au micron à une résine liante mélangée avec 70 £ en poids d'alumine fondue donne une consistance de la formule finale qui présente peu de variation par rapport, à la formule 35 initiale dans laquelle on n'a pas ajouté de silice hydrophobe à grosseur de particules inférieure au micron. Bien que la présence de silice à grosseur de" particules inférieure au micron élimine essentiellement le dépôt, son incorporation montre des effets nuisibles sur les propriétés de la résine liante par rapport à la prise ou sur les propriétés 69 19711 12 2010905 de la matière finale ayant fait prise. lors de la préparation de la matière d'obturation dentaire, on mélange ensemble des parties essentiellement égales du contenu du conditionnement A et du contenu du conditionnement B. 5 La polymérisation apparaît au bout de 1 à 3 mn suivant 1'activateur particulier et la quantité présente. Les mêmes résultats sont obtenus même lorsque les proportions du contenu du conditionnement A et du contenu du conditionnement B utilisées dans le mélange varient comme, par exemple, de 2 parties de l'un pour 10 une partie de l'autre, ceci signifie que les quantités choisies ne sont pas critiques. Etant donné que la résine liante est incolore et que la plupart des charges préférées sont blanches, il peut être souhaitable d'incorporer des pigments. Toutefois, à moins que le » 15 dentiste lui-même désire introduire une teinte particulière au mélange, les mélanges des matières d'obturation pigmentées ne sont pas trop souhaitables. On a déjà proposé d'utiliser divers mélanges de charge inerte afin d'adapter optiquement la structure d'une dent pour permettre à une certaine couleur sousja-20 cente de la dent de la traverser. Ceci peut être obtenu en choisissant le mélange convenable de perles de verre et de quartz pour donner l'indice lumineux convenable à la matière d'obturation dentaire ayant fait prise. Le contenu du conditionnement permet toutefois un mélange idéal et lorsque des ma-25 tières d'obturation pigmentées sont désirées, soit à partir du contenu du conditionnement A, soit à partir du contenu du conditionnement B, on peut les prélever des différents récipients séparés ayant chacun une couleur de base différente qui peut être, par exemple, une couleur brune, une couleur grisa, une 30 couleur jaune, une couleur universelle etuie couleur mn pigmentée. Le dentiste lorsqu'il prépare la matière d'obturation dentaire peut prélever de petites proportions de différents pigments du contenu du conditionnement A et les mélanger ensemble pour obtenir la teinte désirée qui est recherchée. Le dentiste 35 n'éprouve aucune difficulté en ce qui concerne la prise de la résine liante tandis qu'il choisit et effectue le mélange car toutes les matières mélangées sont celles du contenu du conditionnement À. Au besoin, les différentes colorations peuvent être préparées dans le contenu du conditionnement B plutôt que 19711 13 2010905 dans celui du conditionnement A. Toutefois, quel que soit le conditionnement choisi, celui-ci contient tous les'mélanges de pigments de façon à permettre le malaxage, comme indiqué précédemment, sans polymérisation. Après l'obtention de la couleur 5 désirée, la matière mélangée est malaxée avec le mélange de charge inorganique et de résine liante du contenu de l'autre conditionnement. L'invention est représentée, à titre non limitatif, à l'exemple suivant. 10 EXEMPT, On prépare une résine liante en mélangeant ensemble 95 parties de BIS-GMA et 17 parties de diméthacrylate de triéthylène glycol. On ajoute à la résine liante H parties en poids de silice de grosseur de particules inférieure au micron. Cette 15 résine ainsi préparée contenant la silice de grosseur de particules inférieure au micron est ensuite divisée en deux parties égales. Une partie est ensuite mélangée avec de l'alumine fondue ayant une grosseur de particules comprise dans la gamme de 10 à 15 microns dans le rapport de 25 parties en poids de résine 20 liante pour 75 parties en poids d'alumine fondue. On ajoute 2 parties en poids de peroxyde de benzoyle au mélange et on effectue le malaxage. La partie restante de la résine liante contenant la silice de grosseur de particules inférieure au micron est divisée en 25 cinq portions. On ajoute ensuite des colorants organiques pour obtenir une partie de couleur brune, une partie de couleur grise, une partie de couleur jaune, une partie de couleur universelle et la dernière partie est laissée sans pigmentation. Avant d'ajouter le colorant, on additionne un activateur à base 3° de NjH-diméthyl-rp-toluidine au mélange de résine liante avant de le diviser en cinq portions comme décrit ci-dessus. L1activateur est ajouté en une quantité de 2 parties d'activateur pour 98 parties en poids du monomère total présent. Chacune des parties pigmentée et non pigmentée du mélange de monomères est 35 ensuite mélangée avec l'alumine fondue suivant la proportion de 25 parties en poids de monomères pour 75 parties en poids d'alumine fondue. Le mélange préparé avec le catalyseur à base de peroxyde de benzoyle est appelé "contenue du conditionnement B" et le mélange préparé avec 1'activateur est appelé 19711 14 2010905 "contenu du conditionnement A". Le mélange de couleurs es+ tout d'abord obtenu en utilisant dé petites quantités de différentes couleurs provenant du contenu du conditionnement A. Ainsi, lors de la préparation d'une matière d'obturation dentaire ayant une teinte légèrement chaude, une petite quantité de pâte brune provenant du contenu du conditionnement A (brun) est mélangée avec line petite quantité de pâte provenant du contenu du conditionnement A (gris) et la pâte du contenu du conditionnement A (neutre). Si on trouve qu'une légère touche de jaune est nécessaire pour se rapprocher de la teinte désirée, une petite quantité de jaune provenant du contenu du conditionnement A (jaune) est ensuite ajoutée, l'addition de jaune étant effectuée suivant une quantité nécessaire pour obtenir la "teinte désirée. Le mélange ainsi obtenu ayant la couleur désirée est ensuite mélangé avec une proportion sensiblement égale de matière provenant du contenu du conditionnement B. Les deux pâtes sont mélangées à l'aide d'une spatule sur une plaque de malaxage. Le mélange ainsi obtenu est introduit dans la cavité d'une dent préalablement préparée où il durcit en approximativement 2 mn à partir du moment où la matière du contenu du conditionnement A est mélangée avec la matière du contenu du conditionnement B. Le contenu du conditionnement A et le contenu du conditionnement B montrent qu'ils sont actifs et on n'observe pas de séparation après plusieurs mois de stockage sous des conditions ambiantes ordinaires. L'invention n'est pas limitée à la forme de réalisation représentée et décrite en détail car divers9s modifications peuvent y être apportées sans sortir de son cadre. 19711 15 2010905 REVENDICATIONS 1 - Matière d'obturation dentaire conditionnée en récipients ou en paquets pour préparer des matières d'obturation dentaire polymérisables, caractérisée en ce qu'elle se compose d'un condi-5 tionnement en deux parties, l'une de ces parties étant un constituant conditionné d'un mélange préalable et d'une résine liante monomère, d'une charge finement divisée et d'un activateur pour le monomère de résine liante, l'autre de ces parties étant un constituant conditionné du monomère de résine liante préalable- 10 ment mélangée, de charge finement divisée et de catalyseur pour le monomère de résine liante, cet activateur étant susceptible de réagir avec le catalyseur pour produire des radicaux libres, le monomère de résine liante et la charge d'un de ces constituants conditionnés étant essentiellement les mêmes que le monomère de 15 résine liante et la charge de l'autre constituant, les contenus de ces constituants conditionnés étant susceptibles d'être mélangés ensemble lors de la formation d'une matière d'obturation dentaire, la polymérisation de ce monomère de résine liante étant ensuite déclenchée. 20 2 - Matière d'obturation dentaire conditionnée en récipients ou en paquets suivant la revendication 1, caractérisée en ce que les constituants conditionnés contiennent de 65 à 75 i» en poids de la charge et de 35 à 25 ?» en poids du monomère de résine liante. 25 3 - Matière d'obturation dentaire conditionnée en récipients ou en paquets suivant l'une des revendications 1 et 2, caractérisée en ce que l'un des constituants conditionnés est préparé avec plusieurs teintes de couleur différente séparées les unes des autres. 30 4 - Matière d'obturation dentaire conditionné e en récipients ou en paquets suivant l'une des revendications 1 à 3, caractérisée en ce que le constituant conditionné séparé suivant différentes teintes de couleur est le constituant conditionné contenant l'accélérateur. 35 5 - Matière d'obturation dentaire conditionnée en récipients ou en paquets suivant l'une des revendications 1"à 4, caractérisée en ce que la charge est une matière inorganique finement divisée du groupe consistant en la silice fondue, 15oxyde d'aluminium, le quartz cristallin et les perles de verre. 19711 16 2010905 6 - Matière d'obturation dentaire conditionnée en récipient ou en paquets suivant l'une des revendications 1 à 5, caractéri sée en ce que la charge finement divisée contient environ 1 à 4 c/<> en poids de silice de grosseur de particules inférieure au micron, calculé par rapport au poids total de la charge. 7 - Matière d'obturation dentaire conditionnée en récipient ou en paquets suivant l'une des revendications 1 à 6, caractéri sée en ce que la charge est principalement constituée d'oxyde d'aluminium. 8 - Matière d'obturation dentaire conditionnée en récipient ou en paquets suivant 1 'une des revendications 1 à 7, caractéri sée en ce que le monomère de la résine liante est un mélange de monomères actifs représentant au moins 85 en poids qui sont des monomères à ossature de bis-phénol A, 9 - Matière d'obturation dentaire conditionnée en récipient ou en paquets suivant l'une des revendications 1 à 8, caractéri sée en ce que le monomère à ossature de bis-phénol A consiste essentiëllement en BIS-GMA. BAD ORIGINAL